(57)【要約】      （修正有）【課題】成形時の溶融樹脂磁石材料・溶融樹脂組成物の流動性、成形体の強度、磁気特性を向上し、また、コストを低減する。【解決手段】（Ａ）異方性フェライト磁性粉末と、（Ｂ）平均粒径が１μｍ以下である微粉異方性フェライト磁性粉末と、（Ｃ）樹脂バインダーとを含む樹脂磁石組成物、によって、解決する。また、別の一態様では、「上記（Ａ）異方性フェライト磁性粉末と、上記（Ｂ）微粉異方性フェライト磁性粉末の重量比が、（Ａ）：（Ｂ）＝７０以上９９以下：１以上３０以下の範囲である。【選択図】なし【特許請求の範囲】
【請求項１】
（Ａ）異方性フェライト磁性粉末と、
（Ｂ）平均粒径が１μｍ以下である微粉異方性フェライト磁性粉末と、
（Ｃ）樹脂バインダーと
を含む樹脂磁石組成物。
【請求項２】
上記（Ａ）異方性フェライト磁性粉末と、上記（Ｂ）微粉異方性フェライト磁性粉末の重量比が、（Ａ）：（Ｂ）＝７０以上９９以下：１以上３０以下の範囲である、請求項１記載の樹脂磁石組成物。
【請求項３】
前記（Ａ）異方性フェライト磁性粉末の平均粒径が、１μｍを超え１０μｍ以下である、請求項１〜２のいずれかに記載の、樹脂磁石組成物。
【請求項４】
少なくとも、
（Ｄ）平均粒径が１μｍを超え１０μｍ以下である異方性フェライト磁性粉末と、
（Ｅ）平均粒径が１μｍ以下である微粉異方性フェライト磁性粉末と、
（Ｆ）樹脂バインダーとを、
混合する工程を含む、樹脂磁石組成物の製造方法。
【請求項５】
請求項１〜３のいずれかの樹脂磁石組成物、及び／又は、請求項４の製造方法で製造されうる樹脂磁石組成物を含む、マグネットピース。
【請求項６】
請求項１〜３のいずれかの樹脂磁石組成物、及び／又は、請求項４の製造方法で製造されうる樹脂磁石組成物を含む、マグネットローラ。
【発明の詳細な説明】
【技術分野】
【０００１】
この発明は、樹脂磁石組成物に関するものである。
【背景技術】
【０００２】
複写機、プリンタ、ファクシミリ等における粉末トナーを用いた画像形成装置に組み込まれるマグネットローラは、例えば次のような樹脂磁石材料・樹脂磁石組成物で構成されている。
【０００３】
（１）ポリアミド樹脂と８２重量％以上の磁性フェライト粉末を含む混合物を溶融粘度３０ポアズから１０００ポアズの間で射出成形することにより、高磁束密度が得られ、また、ローラ部の軸方向における表面磁束密度の変動を４．５ガウス／ｍｍ以下に抑えることができるというものである（特許文献１）。
【０００４】
（２）フェライト磁石粉末と希土類磁石粉末と樹脂とを含むボンド磁石用組成物においてフェライト磁石粉と希土類磁石粉末の平均粒径が共に５μｍ以下とすることにより、充分な強度と磁気特性を備えたボンド磁石を得ることができるというものである。（特許文献２）。
【特許文献１】特開昭６３−６１２７４号公報。
【特許文献２】特開２０００−２１６１５号公報。
【発明の開示】
【発明が解決しようとする課題】
【０００５】
しかしながら、特許文献１は、マグネットローラ（磁石体）内部にボイドが発生し、該ボイドにより、輸送時や使用時に、軸部や本体部が折れてしまう場合がある。
【０００６】
また、特許文献２も同様に、高磁束密度は得られるものの、マグネットローラ（磁石体）内部にボイドが発生し、該ボイドにより、輸送時や使用時に、軸部や本体部が折れてしまう場合がある。また、特許文献２では希土類磁石粉末を使うが、希土類磁石粉末はフェライト樹脂粉末よりも高価であるため、コストが高いという課題が残っている。
【課題を解決するための手段】
【０００７】
（１）本発明の第１は、
（Ａ）異方性フェライト磁性粉末と、
（Ｂ）平均粒径が１μｍ以下である微粉異方性フェライト磁性粉末と、
（Ｃ）樹脂バインダーと
を含む樹脂磁石組成物、
である。
【０００８】
（２）本発明の第２は、
上記（Ａ）異方性フェライト磁性粉末と、上記（Ｂ）微粉異方性フェライト磁性粉末の重量比が、（Ａ）：（Ｂ）＝７０以上９９以下：１以上３０以下の範囲である、（１）記載の樹脂磁石組成物、
である。
【０００９】
（３）本発明の第３は、
前記（Ａ）異方性フェライト磁性粉末の平均粒径が、１μｍを超え１０μｍ以下である、（１）〜（２）のいずれかに記載の、樹脂磁石組成物、
である。
【００１０】
（４）本発明の第４は、
少なくとも、
（Ｄ）平均粒径が１μｍを超え１０μｍ以下である異方性フェライト磁性粉末と、
（Ｅ）平均粒径が１μｍ以下である微粉異方性フェライト磁性粉末と、
（Ｆ）樹脂バインダーとを、
混合する工程を含む、樹脂磁石組成物の製造方法、
である。
【００１１】
（５）本発明の第５は、
（１）〜（３）のいずれかの樹脂磁石組成物、及び／又は、（４）の製造方法で製造されうる樹脂磁石組成物を含む、マグネットピース、
である。
【００１２】
（６）本発明の第６は、
（１）〜（３）のいずれかの樹脂磁石組成物、及び／又は、（４）の製造方法で製造されうる樹脂磁石組成物を含む、マグネットローラ、
である。
【発明の効果】
【００１３】
本発明（請求項１）により、成形時の溶融樹脂磁石材料・溶融樹脂組成物の流動性が向上し、その結果、その樹脂組成物を含む成形体の強度が向上し、また磁気特性も向上する。本発明では、高価な希土類磁石粉末を使用しないので、従来技術に比べて、コストが低いという効果も有る。
【００１４】
本発明（請求項２）により、成形時の溶融樹脂磁石材料・溶融樹脂組成物の流動性が向上するとともに、磁性体粉末が最密充填に近い状態となり、その結果、その樹脂組成物を含む成形体の強度が向上し、また磁気特性も向上する。本発明では、高価な希土類磁石粉末を使用しないので、従来技術に比べて、コストが低いという効果も有る。
【００１５】
本発明（請求項３）により、成形時の溶融樹脂磁石材料・溶融樹脂組成物の流動性が向上するとともに、磁性体粉末が最密充填に近い状態となり、その結果、その樹脂組成物を含む成形体の強度が向上し、また磁気特性も向上する。本発明では、高価な希土類磁石粉末を使用しないので、従来技術に比べて、コストが低いという効果も有る。
【００１６】
本発明（請求項４）の製造方法により、成形時の溶融樹脂磁石材料・溶融樹脂組成物の流動性が向上するとともに、磁性体粉末が最密充填に近い状態となり、その結果、その樹脂組成物を含む成形体の強度が向上し、また磁気特性も向上する。本発明では、高価な希土類磁石粉末を使用しないので、従来技術に比べて、コストが低いという効果も有る。
【００１７】
本発明（請求項５）において、前記の樹脂磁石組成物、及び／又は、前記の製造方法で製造されうる樹脂磁石組成物を含むため、成形時の溶融樹脂磁石材料・溶融樹脂組成物の流動性が向上するとともに、磁性体粉末が最密充填に近い状態となり、その結果、その樹脂組成物を含む成形体（マグネットピース）の強度が向上し、また磁気特性も向上する。本発明では、高価な希土類磁石粉末を使用しないので、従来技術に比べて、コストが低いという効果も有る。
【００１８】
本発明（請求項６）において、前記の樹脂磁石組成物、及び／又は、前記の製造方法で製造されうる樹脂磁石組成物を含むため、成形時の溶融樹脂磁石材料・溶融樹脂組成物の流動性が向上するとともに、磁性体粉末が最密充填に近い状態となり、その結果、その樹脂組成物を含む成形体（マグネットローラ）の強度が向上し、また磁気特性も向上する。本発明では、高価な希土類磁石粉末を使用しないので、従来技術に比べて、コストが低いという効果も有る。
【発明を実施するための最良の形態】
【００１９】
（１）本発明の第１は、
（Ａ）異方性フェライト磁性粉末と、
（Ｂ）平均粒径が１μｍ以下である微粉異方性フェライト磁性粉末と、
（Ｃ）樹脂バインダーと
を含む樹脂磁石組成物、
である。
【００２０】
従来、特許文献１や２のように、強磁性体粉末とポリアミド系樹脂を主とした樹脂磁石材料を用いて、軸部と本体部が同一樹脂磁石材料で成形したマグネットローラやマグネットピースあるいは円筒状マグネットを射出成形していた。
【００２１】
本発明では、例えば図１のような射出成形装置により、樹脂磁石材料の磁性粒子を配向着磁しながら成形し、図２のような軸部一体のマグネットローラを得ることも、好ましい一態様である。
【００２２】
ここで上記マグネットローラは、平均粒径１．５μｍ程度の異方性フェライト磁性粉（Ａ）と平均粒径０．８μｍ程度の微粉異方性フェライト（Ｂ）を、（Ａ）：（Ｂ）＝８０：２０の重量割合で混合して混合磁性粉を作製することも、好ましい一態様である。そして、該混合磁性粉を５０重量％〜９５重量％、樹脂バインダー（ポリアミド系樹脂＋添加剤＝１００部）を５重量％〜５０重量％とからなる混合物を作製することも、好ましい一態様である。添加剤としては、磁性粉の表面処理剤としてシラン系やチタネート系等のカップリング剤、流動性を良好にするポリスチレン系・フッ素系滑剤等、安定剤、可塑剤、もしくは難燃剤などを添加することも、好ましい一態様である。該混合磁性粉と樹脂バインダーを混合分散し、溶融混練し、ペレット状に成形した後に、射出成形する。
【００２３】
ここで、微粉異方性フェライト磁性粉の平均粒径は１μｍ以下が好ましく、更には０．１μｍ〜０．９μｍが好ましい。該磁性粉の平均粒径が１μｍを超えると、溶融時の磁石材料の流動性が低下し、成形品中のボイドの発生につながり、成形品の強度が低下し、また、磁気特性が低下する。
【００２４】
成形時に印加する配向着磁磁場は、各磁極に要求される磁束密度仕様により適宜選択すればよい。また、要求磁気特性によっては成形時に配向着磁磁場を印加せず、成形後に着磁してもよい。
【００２５】
前記樹脂磁石材料を用いることにより、射出成形にて成形されたマグネットローラは、ボイドが激減し、軸部あるいは本体部の強度が向上し、また、磁気特性が向上する。
【００２６】
マグネットローラは、図１のような射出成形装置を用いて、注入口から溶融樹脂磁石を、成形空間内に注入し、励磁源として電磁石あるいは永久磁石等を用い、金型に配置した配向着磁用ヨークにより２４０Ｋ・Ａ／ｍ〜２４００Ｋ・Ａ／ｍの磁場を印加しながら射出成形し、磁性粒子を所望の方向に配向着磁し、硬化させ、マグネットローラが得られる。得られたマグネットローラは、軸部、本体部ともに同一の磁石材料で形成され、後加工が不要となり、低コストで高寸法精度のマグネットローラが得られる。
あるいは、成形後一旦脱磁を行い、再度着磁して製品としてもよい。
【００２７】
また、（２）本発明の第２は、
上記（Ａ）異方性フェライト磁性粉末と、上記（Ｂ）微粉異方性フェライト磁性粉末の重量比が、（Ａ）：（Ｂ）＝７０以上９９以下：１以上３０以下の範囲である、（１）記載の樹脂磁石組成物、
である。
【００２８】
混合磁性粉において、微粉異方性フェライト磁性粉の重量％を１ｗｔ％〜３０ｗｔ％とすることにより、溶融時の流動性が向上し、磁性粉が最密充填に近い状態となり、成形品中のボイドが激減し、強度が向上し、磁気特性も向上する。
【００２９】
微粉異方性フェライト磁性粉の重量％を１ｗｔ％未満とすると、微粉異方性フェライトを混合した効果が発現せず、また、３０ｗｔ％を超えると、溶融時の流動性が低下し、成形品中にボイドが発生し、強度が低下し、磁気特性も低下する。
【００３０】
ここで、磁性粉としては、ＭＯ・ｎＦｅ２Ｏ３（ｎは自然数）で代表される化学式を持つ異方性フェライト磁性粉などがあげられる。式中のＭとして、Ｓｒ、Ｂａまたは鉛などの１種または２種以上が適宜選択して用いられる。
【００３１】
上記では、マグネットローラの主な樹脂バインダーとしては、ポリアミド樹脂を用いているが、これに制限されるものではない。
【００３２】
例えば、ポリスチレン樹脂、ＰＥＴ（ポリスチレンテレフタレート）、ＰＢＴ（ポリブチレンテレフタレート）、ＰＰＳ（ポリフェニレンスフィド）、ＥＡＶ（エチレン−酢酸ビニル共重合体）及びＰＶＣ（ポリ塩化ビニル）などの１種類または２種類以上、もしくは、エポキシ樹脂、フェノール樹脂、尿素樹脂、メラミン樹脂、フラン樹脂、不飽和ポリエステル樹脂及びポリイミド樹脂などの熱硬化樹脂の１種類または２種類以上を混合して用いることができる。
【００３３】
また、要求される磁束密度により、磁性粉としては微粉異方性磁性粉と、等方性希土類磁性粉（例えばＮｄＦｅＢ系）、異方性希土類磁性粉（例えばＳｍＦｅＮ系）等とを組み合わせてもよい。もちろん、これら３種類を混合してもよい。
【００３４】
上記に示した混合磁性粉の樹脂磁石材料中の含有率が５０重量％未満では、磁性粉不足により、マグネットローラの磁気特性が低下して所望の磁力が得られにくくなり、またそれらの含有率が９５重量％を超えると、バインダー不足となり成形性が損なわれるおそれがある。
【００３５】
また、本明細書においては、５極構成のマグネットロールを図示しているが、本発明は５極マグネットロールのみに限定されない。すなわち、所望の磁束密度と磁界分布により、磁極数や磁極位置も適宜設定すればよい。
【００３６】
さらに、上記では、軸一体型のマグネットローラを射出成形で形成する方法ついて説明したが、マグネットローラ形成方法についても特に制限はなく、マグネットピースを射出成形、あるいは押出成形し、シャフトに該マグネットピースを貼り合わせてマグネットローラを形成してもよく、また、円筒状のマグネットを射出成形、あるいは押出成形し、該円筒状マグネットの中空部へシャフトを挿入固着してマグネットローラを形成してもよい。
【００３７】
（３）本発明の第３は、
前記（Ａ）異方性フェライト磁性粉末の平均粒径が、１μｍを超え１０μｍ以下である、（１）〜（２）のいずれかに記載の、樹脂磁石組成物、
である。
【００３８】
本発明（請求項３）により、成形時の溶融樹脂磁石材料・溶融樹脂組成物の流動性が向上するとともに、磁性体粉末が最密充填に近い状態となり、その結果、その樹脂組成物を含む成形体の強度が向上し、また磁気特性も向上する。
【００３９】
（４）本発明の第４は、
少なくとも、
（Ｄ）平均粒径が１μｍを超え１０μｍ以下である異方性フェライト磁性粉末と、
（Ｅ）平均粒径が１μｍ以下である微粉異方性フェライト磁性粉末と、
（Ｆ）樹脂バインダーとを、
混合する工程を含む、樹脂磁石組成物の製造方法、
である。
【００４０】
本発明（請求項４）の製造方法により、成形時の溶融樹脂磁石材料・溶融樹脂組成物の流動性が向上するとともに、磁性体粉末が最密充填に近い状態となり、その結果、その樹脂組成物を含む成形体の強度が向上し、また磁気特性も向上する。
【００４１】
本発明の製造方法においては、細密充填に近い状態にする目的で、添加順序や、１度に添加する割合等を、適宜選択することが好ましい。
【００４２】
例えば、「（Ｄ）平均粒径が１μｍを超え１０μｍ以下である異方性フェライト磁性粉末」に対して、「（Ｅ）平均粒径が１μｍ以下である微粉異方性フェライト磁性粉末」を添加・追加し、必要に応じて、添加剤などを添加・追加・混合した後、上記を十分分散・混合した後に、「（Ｆ）樹脂バインダー」を追加する、などという方法も、好ましい一態様である。
【００４３】
前記で説明した樹脂組成物に対するのと同様に、本発明の製造方法においては、添加剤として、安定剤、滑剤、可塑剤などを適宜添加しても良い。
【００４４】
（５）本発明の第５は、
（１）〜（３）のいずれかの樹脂磁石組成物、及び／又は、（４）の製造方法で製造されうる樹脂磁石組成物を含む、マグネットピース、
である。
【００４５】
本発明（請求項５）において、前記の樹脂磁石組成物、及び／又は、前記の製造方法で製造されうる樹脂磁石組成物を含むため、成形時の溶融樹脂磁石材料・溶融樹脂組成物の流動性が向上するとともに、磁性体粉末が最密充填に近い状態となり、その結果、その樹脂組成物を含む成形体（マグネットピース）の強度が向上し、また磁気特性も向上する。
【００４６】
（６）本発明の第６は、
（１）〜（３）のいずれかの樹脂磁石組成物、及び／又は、（４）の製造方法で製造されうる樹脂磁石組成物を含む、マグネットローラ、
である。
【００４７】
本発明（請求項６）において、前記の樹脂磁石組成物、及び／又は、前記の製造方法で製造されうる樹脂磁石組成物を含むため、成形時の溶融樹脂磁石材料・溶融樹脂組成物の流動性が向上するとともに、磁性体粉末が最密充填に近い状態となり、その結果、その樹脂組成物を含む成形体（マグネットローラ）の強度が向上し、また磁気特性も向上する。      
【００４８】
（磁性粉末の平均粒径の測定方法）
本発明における、
（Ｂ）平均粒径が１μｍ以下である微粉異方性フェライト磁性粉末や、
（Ｄ）平均粒径が１μｍを超え１０μｍ以下である異方性フェライト磁性粉末の、
平均粒径の測定方法を、下記に示す。
【００４９】
恒圧通気式迅速標準万能式（島津式）粉体比表面積測定装置にて、試料を一定の容器に入れ、粉体充填層を透過させ、試料層の透過性からその粉体の比表面積を測定し、以下の式を用いて、平均粒径を算出する。
ＳＷ＝（１４／ρ）×ＳＱＲＴ（（（△Ｐ・Ａ・ｔ）／（η・Ｌ・Ｑ））×（（ε３）／（１−ε）２））
ε＝１−（Ｗ／（ρ・Ａ・Ｌ））
ｄｍ＝６／（ρ・ＳＷ・Ｗ）
ただし、
ＳＷ：粉体の比表面積（ｃｍ２／ｇ）
ε  ：試料充填層の空隙率
ρ  ：試料の真比重（ｇ／ｃｍ３）
η  ：流体の粘性係数（ｇ／ｃｍ３・ｓｅｃ）
Ｌ  ：試料層の厚さ（ｃｍ）
Ｑ  ：試料層通過空気量（ｃｃ）                        
△Ｐ：試料層両端の圧力差（ｇ／ｃｍ２）
Ａ  ：試料層の断面積（ｃｍ２）
ｔ  ：Ｑｃｃの流体の通過する時間（ｓｅｃ）
Ｗ  ：試料重量（ｇ）
ｄｍ：平均粒子径（μ）
【実施例】
【００５０】
以下に本発明を実施例および比較例に基づき具体的に説明するが、本発明はこれらに限定されるものではない。
【００５１】
（実施例１）
図２のマグネットローラ用材料として、混合磁性粉を９０重量％、樹脂バインダーを１０重量％とした。ここで混合磁性粉として、異方性ストロンチウムフェライト磁性粉（ＳｒＯ・６Ｆｅ２Ｏ３：戸田工業製ＦＡ−６００）と微粉異方性ストロンチウムフェライト磁性粉（ＳｒＯ・６Ｆｅ２Ｏ３：戸田工業製ＴＲ−４０００）を重量比で６０：４０としたものを用い、樹脂バインダーとしてナイロン６（宇部興産１０１３Ｂ）７７部に添加剤（安定剤＋滑剤＋可塑剤）を３部添加したものを用いた。これらの磁性粉と樹脂バインダーを混合し、溶融混練し、ペレット状に成形し、このペレットを溶融状態にし、図１の射出成形装置を用いて、２４０Ｋ・Ａ／ｍ〜２４００Ｋ・Ａ／ｍの磁場を印加しながら溶融樹脂磁石の磁性粒子を配向着磁し、図２に示す軸部一体型マグネットローラを射出成形した。
マグネットローラ本体部（配向着磁部）の外径はφ１３．６、マグネット本体部の長さは３２０ｍｍ、軸部の外径はφ６とした。
【００５２】
形成されたマグネットローラの両端軸部を支持し、マグネットローラを回転させながら、マグネットローラの中心から８ｍｍ離れた位置（スリーブ上）にプローブ（磁束密度センサー）をセットし、ガウスメータにてマグネットローラの周方向磁束密度パターンを測定した。
【００５３】
また、マグネットローラの抗折強度は万能試験機（島津製作所製ＡＧＳ−Ｈ  ５ｋＮ）で図３のようにマグネットローラを固定治具に固定し矢印の方向へ加圧治具を５０ｍｍ／ｍｉｎのスピードで加圧し、抗折強度を測定した。
測定結果を表１に示す。
【００５４】
【表１】
2007129168.tif 000002
（実施例２）
異方性ストロンチウムフェライト磁性粉（ＳｒＯ・６Ｆｅ２Ｏ３：戸田工業製ＦＡ−６００）と微粉異方性ストロンチウムフェライト磁性粉（ＳｒＯ・６Ｆｅ２Ｏ３：戸田工業製ＴＲ−４０００）を重量比で７０：３０とする以外はすべて実施例１と同様に行った。
測定結果を表１に示す。
【００５５】
（実施例３）
異方性ストロンチウムフェライト磁性粉（ＳｒＯ・６Ｆｅ２Ｏ３：戸田工業製ＦＡ−６００）と微粉異方性ストロンチウムフェライト磁性粉（ＳｒＯ・６Ｆｅ２Ｏ３：戸田工業製ＴＲ−４０００）を重量比で８０：２０とする以外はすべて実施例１と同様に行った。
測定結果を表１に示す。
【００５６】
（実施例４）
異方性ストロンチウムフェライト磁性粉（ＳｒＯ・６Ｆｅ２Ｏ３：戸田工業製ＦＡ−６００）と微粉異方性ストロンチウムフェライト磁性粉（ＳｒＯ・６Ｆｅ２Ｏ３：戸田工業製ＴＲ−４０００）を重量比で９９：１とする以外はすべて実施例１と同様に行った。
測定結果を表１に示す。
【００５７】
（実施例５）
異方性ストロンチウムフェライト磁性粉（ＳｒＯ・６Ｆｅ２Ｏ３：戸田工業製ＦＡ−６００）と微粉異方性ストロンチウムフェライト磁性粉（ＳｒＯ・６Ｆｅ２Ｏ３：戸田工業製ＴＲ−４０００）を重量比で９９．５：０．５とする以外はすべて実施例１と同様に行った。測定結果を表１に示す。
【００５８】
（比較例１）
磁性粉として、異方性ストロンチウムフェライト磁性粉（ＳｒＯ・６Ｆｅ２Ｏ３：戸田工業製ＦＡ−６００）のみ用いる以外はすべて実施例１と同様に行った。  
【００５９】
（比較例２）
磁性粉として、微粉異方性ストロンチウムフェライト磁性粉（ＳｒＯ・６Ｆｅ２Ｏ３：戸田工業製ＴＲ−４０００）のみ用いる以外はすべて実施例１と同様に行った。
【図面の簡単な説明】
【００６０】
【図１】マグネットローラの射出成形装置（金型部）
【図２】本発明のマグネットローラの斜視図
【図３】マグネットローラの抗折強度の測定を説明する図
【符号の説明】
【００６１】
１    キャビティ（成形空間）
２    永久磁石
３    磁性体
４    ゲート
５    非磁性体
６    軸部
７    本体部
８    加圧治具
９    マグネットローラ固定治具
１０  マグネットローラ固定治具ベース台
【図１】
2007129168.tif 000003
【図２】
2007129168.tif 000004
【図３】
2007129168.tif 000005